(57)【要約】【課題】生産性の低下を招くことなく、識別体の識別性を向上させる。【解決手段】スパークプラグ１は、軸線ＣＬ１方向に延びる軸孔４を有する絶縁碍子２と、軸孔４の後端側に配置される端子電極６とを備える。端子電極６の後端面には、外部から視認可能な識別情報が付されてなる識別体３１が接合され、識別体３１の軸線ＣＬ１方向における厚さが０．０３ｍｍ以上とされる。【選択図】      図２
2011150998.tif 000002
【特許請求の範囲】
【請求項１】
軸線方向に延びる軸孔を有する絶縁体と、
前記軸孔の後端側に配置される端子電極とを備えるスパークプラグであって、
前記端子電極の後端面には、外部から視認可能な識別情報を表示する識別体が接合され、
当該識別体は、前記軸線方向における厚さが０．０３ｍｍ以上であることを特徴とするスパークプラグ。
【請求項２】
前記識別体は、前記軸線方向における厚さが０．２ｍｍ以上であることを特徴とする請求項１に記載のスパークプラグ。
【請求項３】
前記識別体は、導電性樹脂又は導電性ゴムからなることを特徴とする請求項１又は２に記載のスパークプラグ。
【請求項４】
前記識別体の厚さが１．０ｍｍ以下であることを特徴とする請求項１乃至３のいずれか１項に記載のスパークプラグ。
【請求項５】
前記識別体は、金属材料からなることを特徴とする請求項１に記載のスパークプラグ。
【請求項６】
前記識別体は、前記端子電極の後端面の色と異なる色の材料からなることを特徴とする請求項５に記載のスパークプラグ。
【請求項７】
前記識別体のうち前記端子電極に接合される面の背面と前記端子電極との間の抵抗値が１．５ｋΩ以下であることを特徴とする請求項１乃至６のいずれか１項に記載のスパークプラグ。
【請求項８】
前記軸線に沿って、前記端子電極の後端面と前記識別体とを投影した投影面において、
前記端子電極の後端面が投影されてなる領域の面積をＳ１（ｍｍ2）とし、前記識別体が投影されてなる領域の面積をＳ２（ｍｍ2）としたとき、
０．２≦Ｓ２／Ｓ１≦１．０
を満たすことを特徴とする請求項１乃至７のいずれか１項に記載のスパークプラグ。
【請求項９】
前記識別体のビッカース硬度が１５０Ｈｖ以下であることを特徴とする請求項１乃至８のいずれか１項に記載のスパークプラグ。
【請求項１０】
前記軸線を含む断面において、
前記識別体のうち前記端子電極に接合される面の背面と、前記識別体のうち前記軸線方向に沿って延びる側面とが直交すること、又は、前記背面と前記側面との間が曲率半径０．３ｍｍ以下の湾曲面部により連接されることを特徴とする請求項１乃至９のいずれか１項に記載のスパークプラグ。
【請求項１１】
前記端子電極の後端面に前記識別体が複数接合されていることを特徴とする請求項１乃至１０のいずれか１項に記載のスパークプラグ。
【請求項１２】
前記識別体のうち前記端子電極に接合される面に、凸状或いは凹状の係合部を設けるとともに、
前記端子電極の後端面に、前記係合部を係合可能な凹状或いは凸状の被係合部を設け、
前記被係合部に前記係合部を係合し、前記端子電極の後端面に対する前記識別体の位置合わせがなされた状態で、前記端子電極の後端面に前記識別体が接合されていることを特徴とする請求項１乃至１１のいずれか１項に記載のスパークプラグ。
【請求項１３】
請求項１乃至１２のいずれか１項に記載のスパークプラグの製造方法であって、
前記識別体を製造する識別体製造工程と、
前記識別体を前記端子電極の後端面に接合する接合工程とを含むことを特徴とするスパークプラグの製造方法。
【発明の詳細な説明】
【技術分野】
【０００１】
本発明は、内燃機関等に用いられるスパークプラグ及びその製造方法に関する。
【背景技術】
【０００２】
スパークプラグは、例えば、内燃機関（エンジン）等の燃焼装置に取付けられ、燃焼室内の混合気への着火のために用いられる。一般的にスパークプラグは、軸孔を有する絶縁体と、当該軸孔の先端側に挿通される中心電極と、軸孔の後端側に挿通される端子電極と、絶縁体の外周に設けられる主体金具と、主体金具の先端部から延び、中心電極との間で火花放電間隙を形成する接地電極とを備える。
【０００３】
ところで、スパークプラグの品番等を外部から識別可能とすべく、所定の識別子を主体金具に刻設したり、印刷により絶縁体の表面に付したりすることが一般に行われている（例えば、特許文献１等参照）。しかし、複数のスパークプラグが並べられた上でケースに収められている場合などでは、そのままの状態で前記識別子を視認することが難しい。そこで、このような場合であっても前記マークを容易に確認可能とすべく、前記端子電極の後端面に識別子を設けることが提案されている。識別子を設けるにあたっては、塗料を塗布したり、印刷したりすることで識別子を形成することが考えられる。
【先行技術文献】
【特許文献】
【０００４】
【特許文献１】特開平９−２７７６９２号公報
【発明の概要】
【発明が解決しようとする課題】
【０００５】
しかしながら、塗料の塗布や印刷により識別子を形成した場合には、塗料のかすれや剥がれ等が生じてしまいやすく、また、塗料の色むらも生じ得る。従って、識別子の識別性が不十分となってしまうおそれがある。識別子の識別性を十分に確保するためには、識別子を設けた後に識別子の検査を行う必要があるが、検査工程を別途設ければ、生産工程の増大を招いてしまい、結果として、生産性が低下してしまうおそれがある。
【０００６】
本発明は、上記事情を鑑みてなされたものであり、その目的は、生産性の低下を招くことなく、識別性を向上させることができるスパークプラグ及びその製造方法に関する。
【課題を解決するための手段】
【０００７】
以下、上記目的を解決するのに適した各構成につき、項分けして説明する。なお、必要に応じて対応する構成に特有の作用効果を付記する。
【０００８】
構成１．本構成のスパークプラグは、軸線方向に延びる軸孔を有する絶縁体と、
前記軸孔の後端側に配置される端子電極とを備えるスパークプラグであって、
前記端子電極の後端面には、外部から視認可能な識別情報を表示する識別体が接合され、
当該識別体は、前記軸線方向における厚さが０．０３ｍｍ以上であることを特徴とする。
【０００９】
尚、「識別情報」とあるのは、スパークプラグの品番やサイズ等、スパークプラグの固有情報を直接的又は間接的に示すものをいう。
【００１０】
上記構成１によれば、端子電極の後端面には、接合（接着や溶接、或いは溶着）により識別体が設けられている。従って、塗布や印刷により識別体を形成した場合と比較して、塗料のかすれや剥離といった事態をより確実に防止することができる。その結果、識別体の検査工程を別途設けることなく、すなわち、生産性の低下を招くことなく、識別体の識別性を向上させることができる。
【００１１】
尚、識別体の軸線方向における厚さを０．０３ｍｍ未満とすると、識別性が低下してしまったり、若干の傷で識別体の形状が変化してしまったりするおそれがある。従って、識別体の軸線方向における厚さを０．０３ｍｍ以上とする必要がある。
【００１２】
構成２．本構成のスパークプラグは、上記構成１において、前記識別体は、前記軸線方向における厚さが０．２ｍｍ以上であることを特徴とする。
【００１３】
上記構成２によれば、識別体の軸線方向における厚さが０．２ｍｍ以上確保されているため、識別性を一層向上させることができるとともに、傷に対する耐久性をより高めることができる。
【００１４】
構成３．本構成のスパークプラグは、上記構成１又は２において、前記識別体は、導電性樹脂又は導電性ゴムからなることを特徴とする。
【００１５】
上記構成３によれば、導電性樹脂又は導電性ゴムにより識別体が形成されており、識別体は通電可能に構成されている。従って、識別体の存在によって、スパークプラグの抵抗値が過度に増大してしまうことを防止できる。その結果、スパークプラグの着火性の低下をより確実に防止することができる。
【００１６】
構成４．本構成のスパークプラグは、上記構成１乃至３のいずれかにおいて、前記識別体の厚さが１．０ｍｍ以下であることを特徴とする。
【００１７】
上記構成４によれば、識別体の厚さが１．０ｍｍ以下とされているため、端子電極に対する識別体の密着性をより向上させることができる。その結果、識別体の剥離をより確実に防止することができる。
【００１８】
構成５．本構成のスパークプラグは、上記構成１において、前記識別体は、金属材料からなることを特徴とする。
【００１９】
上記構成５によれば、識別体が金属材料により形成されているため、識別体の存在によってスパークプラグの抵抗値が増大してしまうことをより確実に防止できる。その結果、着火性の低下をより確実に防止することができる。
【００２０】
構成６．本構成のスパークプラグは、上記構成５において、前記識別体は、前記端子電極の後端面の色と異なる色の材料からなることを特徴とする。
【００２１】
上記構成６によれば、識別体は、端子電極の後端面の色と異なる色の材料から形成されている。そのため、識別体の識別性をより向上させることができる。
【００２２】
構成７．本構成のスパークプラグは、上記構成１乃至６のいずれかにおいて、前記識別体のうち前記端子電極に接合される面の背面と前記端子電極との間の抵抗値が１．５ｋΩ以下であることを特徴とする。
【００２３】
上記構成７によれば、識別体の抵抗値が１．５ｋΩと十分に小さなものとされている。従って、着火性の低下をより効果的に防止することができる。
【００２４】
尚、着火性の低下を抑制するという観点からは、識別体の抵抗値が小さいほど好ましい。従って、識別体の抵抗値を１．０ｋΩ以下とすることがより好ましい。
【００２５】
構成８．本構成のスパークプラグは、上記構成１乃至７のいずれかにおいて、前記軸線に沿って、前記端子電極の後端面と前記識別体とを投影した投影面において、
前記端子電極の後端面が投影されてなる領域の面積をＳ１（ｍｍ2）とし、前記識別体が投影されてなる領域の面積をＳ２（ｍｍ2）としたとき、
０．２≦Ｓ２／Ｓ１≦１．０
を満たすことを特徴とする。
【００２６】
上記構成８によれば、端子電極の後端面が投影されてなる領域の面積をＳ１（ｍｍ2）とし、識別体が投影されてなる領域の面積をＳ２（ｍｍ2）としたとき、０．２≦Ｓ２／Ｓ１≦１．０を満たすように端子電極及び識別体が構成されている。すなわち、端子電極の後端面の面積に対して識別体が十分に大きな面積を有するとともに、端子電極の後端面からはみ出すことなく識別体が接合されている。従って、識別体の識別性の更なる向上を図ることができる。
【００２７】
構成９．本構成のスパークプラグは、上記構成１乃至８のいずれかにおいて、前記識別体のビッカース硬度が１５０Ｈｖ以下であることを特徴とする。
【００２８】
上記構成９によれば、識別体の硬度がビッカース硬度で１５０Ｈｖ以下とされている。そのため、端子電極の後端面に倣って識別体が変形しやすくなり、識別体の接合性を高めることができる。その結果、識別体の剥離を一層確実に防止することができる。
【００２９】
構成１０．本構成のスパークプラグは、上記構成１乃至９のいずれかにおいて、前記軸線を含む断面において、
前記識別体のうち前記端子電極に接合される面の背面と、前記識別体のうち前記軸線方向に沿って延びる側面とが直交すること、又は、前記背面と前記側面との間が曲率半径０．３ｍｍ以下の湾曲面部により連接されることを特徴とする。
【００３０】
上記構成１０によれば、識別体の背面と側面との間が急峻なエッジ状をなすように構成されている。従って、特に機械的手段により識別体を認識させる際に、識別体の形状特定をより容易に、かつ、より確実に行うことができる。その結果、識別体の識別性のより一層の向上を図ることができる。
【００３１】
構成１１．本構成のスパークプラグは、上記構成１乃至１０のいずれかにおいて、前記端子電極の後端面に前記識別体が複数接合されていることを特徴とする。
【００３２】
上記構成１１によれば、識別体から得られる情報量をより容易に増大させることができる。また、塗布により識別体を形成する場合と比較して、識別体をより複雑な形状に形成することができ、また、その形成もより容易に行うことができる。
【００３３】
構成１２．本構成のスパークプラグは、上記構成１乃至１１のいずれかにおいて、前記識別体のうち前記端子電極に接合される面に、凸状或いは凹状の係合部を設けるとともに、
前記端子電極の後端面に、前記係合部を係合可能な凹状或いは凸状の被係合部を設け、
前記被係合部に前記係合部を係合し、前記端子電極の後端面に対する前記識別体の位置合わせがなされた状態で、前記端子電極の後端面に前記識別体が接合されていることを特徴とする。
【００３４】
上記構成１２によれば、端子電極に識別体を接合するにあたり、識別体に設けられた係合部を、端子電極に設けられた被係合部に係合することで、端子電極の後端面に対する識別体の位置合わせを行うことができる。従って、端子電極の所望の位置に対して識別体をより容易に、かつ、より精度よく接合することができる。
【００３５】
構成１３．本構成のスパークプラグの製造方法は、上記構成１乃至１２のいずれかに記載のスパークプラグの製造方法であって、
前記識別体を製造する識別体製造工程と、
前記識別体を前記端子電極の後端面に接合する接合工程とを含むことを特徴とする。
【００３６】
上記構成１等の技術思想を、上記構成１３のようにスパークプラグの製造方法に具現化することとしてもよい。この場合には、上記構成１等と同様の作用効果が奏されることとなる。
【図面の簡単な説明】
【００３７】
【図１】スパークプラグの構成を示す一部破断正面図である。
【図２】（ａ）は、識別体等の構成を示す部分拡大断面図であり、（ｂ）は、端子電極や識別体等を示す拡大平面図である。
【図３】湾曲面部の構成を説明するための部分拡大断面図である。
【図４】第２実施形態における識別体の構成を説明するための部分拡大断面図である。
【図５】（ａ）〜（ｄ）は、別の実施形態における識別体の構成を示す拡大平面図である。
【図６】（ａ）〜（ｃ）は、別の実施形態における係合部や被係合部を説明するための部分拡大断面図である。
【図７】（ａ），（ｂ）は、別の実施形態における識別体の構成を示す部分拡大断面図である。
【発明を実施するための形態】
【００３８】
〔第１実施形態〕
以下に、実施形態について図面を参照しつつ説明する。図１は、スパークプラグ１を示す一部破断正面図である。尚、図１では、スパークプラグ１の軸線ＣＬ１方向を図面における上下方向とし、下側をスパークプラグ１の先端側、上側を後端側として説明する。
【００３９】
スパークプラグ１は、絶縁体としての絶縁碍子２、これを保持する筒状の主体金具３などから構成されるものである。
【００４０】
絶縁碍子２は、周知のようにアルミナ等を焼成して形成されており、その外形部において、後端側に形成された後端側胴部１０と、当該後端側胴部１０よりも先端側において径方向外向きに突出形成された大径部１１と、当該大径部１１よりも先端側においてこれよりも細径に形成された中胴部１２と、当該中胴部１２よりも先端側においてこれよりも細径に形成された脚長部１３とを備えている。加えて、絶縁碍子２のうち、大径部１１、中胴部１２、及び、大部分の脚長部１３は、主体金具３の内部に収容されている。また、中胴部１２と脚長部１３との連接部にはテーパ状の段部１４が形成されており、当該段部１４にて絶縁碍子２が主体金具３に係止されている。
【００４１】
さらに、絶縁碍子２には、軸線ＣＬ１に沿って軸孔４が貫通形成されており、当該軸孔４の先端側には中心電極５が挿入、固定されている。当該中心電極５は、銅又は銅合金からなる内層５Ａと、ニッケル（Ｎｉ）を主成分とするＮｉ合金からなる外層５Ｂとにより構成されている。また、中心電極５は、全体として棒状（円柱状）をなし、その先端面が平坦に形成されるとともに、絶縁碍子２の先端から突出している。
【００４２】
また、軸孔４の後端側には、絶縁碍子２の後端から突出した状態で、低炭素鋼（例えば、クロムモリブデン鋼等）により形成された端子電極６が挿入、固定されている。
【００４３】
さらに、軸孔４の中心電極５と端子電極６との間には、円柱状の抵抗体７が配設されている。当該抵抗体７の両端部は、導電性のガラスシール層８，９を介して、中心電極５と端子電極６とにそれぞれ電気的に接続されている。
【００４４】
加えて、前記主体金具３は、低炭素鋼等の金属により筒状に形成されており、その外周面にはスパークプラグ１を内燃機関や燃料電池改質器等の燃焼装置に取付けるためのねじ部（雄ねじ部）１５が形成されている。また、ねじ部１５の後端側の外周面には座部１６が形成され、ねじ部１５後端のねじ首１７にはリング状のガスケット１８が嵌め込まれている。さらに、主体金具３の後端側には、スパークプラグ１を燃焼装置に取付ける際にレンチ等の工具を係合させるための断面六角形状の工具係合部１９が設けられるとともに、後端部において絶縁碍子２を保持するための加締め部２０が設けられている。
【００４５】
また、主体金具３の内周面には、絶縁碍子２を係止するためのテーパ状の段部２１が設けられている。そして、絶縁碍子２は、主体金具３の後端側から先端側に向かって挿入され、自身の段部１４が主体金具３の段部２１に係止された状態で、主体金具３の後端側の開口部を径方向内側に加締めること、つまり上記加締め部２０を形成することによって固定される。尚、絶縁碍子２及び主体金具３双方の段部１４，２１間には、円環状の板パッキン２２が介在されている。これにより、燃焼室内の気密性を保持し、燃焼室内に晒される絶縁碍子２の脚長部１３と主体金具３の内周面との隙間に入り込む燃料空気が外部に漏れないようになっている。
【００４６】
さらに、加締めによる密閉をより完全なものとするため、主体金具３の後端側においては、主体金具３と絶縁碍子２との間に環状のリング部材２３，２４が介在され、リング部材２３，２４間にはタルク（滑石）２５の粉末が充填されている。すなわち、主体金具３は、板パッキン２２、リング部材２３，２４及びタルク２５を介して絶縁碍子２を保持している。
【００４７】
また、主体金具３の先端部２６には、自身の略中間が曲げ返されて、その側面が中心電極５の先端部と対向する接地電極２７が接合されている。そして、前記中心電極５の先端部及び接地電極２７の先端部の間には、火花放電間隙２８が形成されており、当該火花放電間隙２８において、前記軸線ＣＬ１にほぼ沿った方向で火花放電が行われるようになっている。
【００４８】
さらに、本実施形態では、図２（ａ），（ｂ）に示すように、前記端子電極６の後端面６Ｂに識別体３１が接合されている。当該識別体３１は、円板状をなしており、外部から視認可能な識別情報（図示略）が付されている。尚、「識別情報」としては、スパークプラグの品番やサイズ等、スパークプラグの固有情報を直接的又は間接的に示すものを挙げることができる。
【００４９】
また、前記識別体３１は、所定の耐熱性を有する導電性樹脂（例えば、シリコン樹脂、フッ素樹脂、又は、ガラス繊維を含有させたナイロン等の樹脂に、銅や銀などの導電性金属を混合させたもの）から形成されている。そのため、識別体３１のうち端子電極６に接合される面の背面３１Ｂと端子電極６との間の抵抗値は１．５ｋΩ以下となっている。また、識別体３１の硬度はビッカース硬度で１５０Ｈｖ以下（例えば、１００Ｈｖ以下）となっている。尚、前記識別体３１を所定の耐熱性を有する導電性ゴム（例えば、シリコンゴムやフッ素ゴムに銅粉末や炭素粉末を混合し成形したもの）で形成することとしてもよい。
【００５０】
また、前記識別体３１の背面３１Ｂと端子電極６との間の抵抗値は、抵抗計（例えば、ＨＩＯＫＩ製デジタルハイテスタ３２３７等）を用いて、背面３１Ｂと端子電極６とにテスト端子を接触させることで測定することができる。
【００５１】
さらに、軸線ＣＬ１に沿った識別体３１の厚さＴＨは、０．０３ｍｍ以上１．０ｍｍ以下（より好ましくは、０．２ｍｍ以上１．０ｍｍ以下）とされている。尚、識別体３１に若干の凹凸が存在する場合など、識別体３１の厚さが異なる場合、「厚さＴＨ」とあるのは、識別体３１のうち最も薄い部分の厚さをいう。また、軸線ＣＬ１に沿って、端子電極６の後端面６Ｂと識別体３１とを投影した投影面において、端子電極６の後端面６Ｂが投影されてなる領域の面積をＳ１（ｍｍ2）とし、識別体３１が投影されてなる領域の面積をＳ２（ｍｍ2）としたとき、０．２≦Ｓ２／Ｓ１≦１．０を満たすように、識別体３１の大きさが設定されている。
【００５２】
加えて、本実施形態では、識別体３１の背面３１Ｂと、識別体３１のうち軸線ＣＬ１方向に沿って延びる側面３１Ｓとが直交するように構成されている。尚、前記背面３１Ｂと側面３１Ｓとを直交させることなく、図３に示すように、前記背面３１Ｂと側面３１Ｓとの間を湾曲面状の湾曲面部３１Ｗにより連接することとしてもよい。但し、この場合には、前記湾曲面部３１Ｗの曲率半径Ｒが０．３ｍｍ以下とされる。
【００５３】
次に、上記のように構成されてなるスパークプラグ１の製造方法について説明する。
【００５４】
まず、主体金具３を予め加工しておく。すなわち、円柱状の金属素材（例えば、Ｓ１７ＣやＳ２５Ｃといった鉄系素材やステンレス素材）に冷間鍛造加工等を施すことで、貫通孔を形成するとともに、概形を製造する。その後、切削加工を施すことで外形を整え、主体金具中間体を得る。
【００５５】
続いて、主体金具中間体の先端面に、Ｎｉ合金により形成された棒状の接地電極２７が抵抗溶接される。尚、溶接に際してはいわゆる「ダレ」が生じるので、その「ダレ」を除去した後、主体金具中間体の所定部位にねじ部１５が転造によって形成され、接地電極２７の接合された主体金具３が得られる。また、主体金具３等の表面には、亜鉛メッキ或いはニッケルメッキが施される。尚、耐食性向上を図るべく、その表面に、さらにクロメート処理が施されることとしてもよい。
【００５６】
一方、前記主体金具３とは別に、絶縁碍子２を成形加工しておく。例えば、アルミナを主体としバインダ等を含む原料粉末を用いて、成形用素地造粒物を調製し、これを用いてラバープレス成形を行うことで、筒状の成形体が得られる。得られた成形体に対し、研削加工が施され整形される。そして、整形されたものが焼成炉にて焼成されることで、絶縁碍子２が得られる。
【００５７】
また、前記主体金具３、絶縁碍子２とは別に、中心電極５を製造しておく。すなわち、中央部に放熱性向上を図るための銅合金を配置したＮｉ合金を鍛造加工して中心電極５を作製する。
【００５８】
さらに、低炭素鋼等の導電性合金に鍛造加工や切削加工等を施すことで前記端子電極６を製造する。
【００５９】
次いで、識別体製造工程において、前記識別体３１を製造する。まず、厚さが０．０３ｍｍ以上１．０ｍｍ以下で、銅などの導電性金属が混合された樹脂材料からなる樹脂板を作製する。そして、円筒状の抜き打ち型を用いて前記樹脂板に抜き打ち加工を施すことにより、円板状をなす識別体３１を得る。尚、識別体３１の製造方法はこれに限られるものではなく、例えば、金属粉末を混合した樹脂粉末に圧縮成形加工を施すことで、前記識別体３１を得ることとしてもよい。
【００６０】
その後、接合工程において、得られた識別体３１が端子電極６の後端面６Ｂに接合される。具体的には、前記端子電極６の後端面６Ｂ上に識別体３１を載置した上で、識別体３１の背面３１Ｂに対して荷重を加えながら、識別体３１を加熱する。これにより、識別体３１が端子電極６の後端面に対して熱溶着されることとなる。尚、接着剤を用いることで、識別体３１を端子電極６の後端面６Ｂに接着することとしてもよい。
【００６１】
次いで、上記のようにして得られた絶縁碍子２及び中心電極５と、抵抗体７と、端子電極６とが、ガラスシール層８，９によって封着固定される。ガラスシール層８，９としては、一般的にホウ珪酸ガラスと金属粉末とが混合されて調製されており、当該調製されたものが抵抗体７を挟むようにして絶縁碍子２の軸孔４内に注入された後、後方から前記端子電極６で押圧しつつ、焼成炉内にて加熱することにより焼き固められる。尚、このとき、絶縁碍子２の後端側胴部１０表面に釉薬層が同時に焼成されることとしてもよいし、事前に釉薬層が形成されることとしてもよい。
【００６２】
その後、上記のようにそれぞれ作製された中心電極５及び端子電極６を備える絶縁碍子２と、接地電極２７を備える主体金具３とが組付けられる。より詳しくは、比較的薄肉に形成された主体金具３の後端側の開口部を径方向内側に加締めること、つまり上記加締め部２０を形成することによって固定される。
【００６３】
そして最後に、接地電極２７を中心電極５側に屈曲させるとともに、中心電極５及び接地電極２７間に形成された火花放電間隙２８の大きさを調整する加工が実施されることで、スパークプラグ１が得られる。
【００６４】
以上詳述したように、本実施形態によれば、端子電極６の後端面６Ｂには、接合により厚さ０．０３ｍｍ以上の識別体３１が設けられている。従って、塗布や印刷により識別体を形成した場合と比較して、塗料のかすれや剥離といった事態をより確実に防止することができる。その結果、識別体３１の検査工程を別途設けることなく、すなわち、生産性の低下を招くことなく、識別体３１の識別性を向上させることができる。
【００６５】
また、識別体３１は、導電性樹脂又は導電性ゴムにより形成されており、識別体３１の抵抗値は１．５ｋΩ以下とされている。従って、識別体３１の存在によって、スパークプラグ１の抵抗値が過度に増大してしまうことを防止でき、着火性の低下をより確実に防止することができる。
【００６６】
加えて、識別体３１の厚さは１．０ｍｍ以下とされているため、端子電極６に対する識別体３１の密着性をより向上させることができる。その結果、識別体３１の剥離をより確実に防止することができる。
【００６７】
さらに、０．２≦Ｓ２／Ｓ１≦１．０を満たすように端子電極６及び識別体３１が構成されている。すなわち、端子電極６の後端面６Ｂの面積に対して識別体３１が十分に大きな面積を有するとともに、端子電極６の後端面６Ｂからはみ出すことなく識別体３１が接合されている。これにより、識別体３１の識別性の更なる向上を図ることができる。
【００６８】
併せて、識別体３１の硬度がビッカース硬度で１５０Ｈｖ以下とされている。そのため、端子電極６の後端面６Ｂに倣って識別体３１が変形しやすくなり、識別体３１の接合性を高めることができる。その結果、識別体３１の剥離を一層確実に防止できる。
【００６９】
また、識別体３１の背面３１Ｂと側面３１Ｓとの間が急峻なエッジ状をなすように構成されているため、特に機械的手段により識別体３１を認識させる際に、識別体３１の形状特定をより容易に、かつ、より確実に行うことができる。その結果、識別体３１の識別性のより一層の向上を図ることができる。
〔第２実施形態〕
次に、第２実施形態について、上記第１実施形態との相違点を中心に説明する。
【００７０】
本第２実施形態においては、図４に示すように、識別体４１が、端子電極６の後端面６Ｂの色と異なる色の金属材料により形成されている。例えば、端子電極６が低炭素鋼により形成されている場合、端子電極６の表面は灰色を呈するため、前記金属材料としては、灰色と異なる色の金属材料である銅や真鍮などを用いることができる。尚、識別体４１のうち少なくとも端子電極６に固定される面とは反対側の部位（表面）のみを、端子電極６の後端面の色と異なる色の金属材料により形成することとしてもよい。また、「異なる色」とあるのは、例えば、ＨＳＶ色空間で色を表現したとき、識別体４１における色相の値が、端子電極６の後端面における色相の値に対して±４５°以上異なることや、識別体４１における明度の値が、端子電極６の後端面における明度の値に対して±２０％以上異なることをいう。
【００７１】
また、本第２実施形態における識別体４１は、上記第１実施形態における識別体３１と比べて、その厚さが薄くなるように形成されている。但し、識別体４１の厚さは、０．０３ｍｍ以上とされている。
【００７２】
加えて、端子電極６の後端面６Ｂに対する識別体４１の接合は、次のようにして行われる。すなわち、予め製造した識別体４１を端子電極６の後端面６Ｂ上に載置した上で、所定の溶接電極棒により識別体４１を加圧しつつ、識別体４１に対して電流を印加する。つまり、抵抗溶接により、端子電極６の後端面６Ｂに識別体４１が接合されている。
【００７３】
以上、本第２実施形態によれば、基本的には上記第１実施形態と同様の作用効果が奏されることとなる。
【００７４】
加えて、識別体４１が金属材料により形成されているため、識別体４１の存在によってスパークプラグ１の抵抗値が増大してしまうことをより確実に防止できる。その結果、着火性の低下をより確実に防止することができる。
【００７５】
また、識別体４１は、端子電極６の後端面６Ｂの色と異なる色の材料から形成されているため、識別体４１の識別性をより一層向上させることができる。
【００７６】
次に、上記実施形態によって奏される作用効果を確認すべく、導電性樹脂からなる識別体を端子電極に接合してなるサンプル１、及び、銅からなる識別体を端子電極に接合してなるサンプル２（両サンプルとも実施例に相当する）と、塗料を塗布することで端子電極に識別体を形成したサンプル３（比較例に相当する）とを２００本ずつ作製し、各サンプルについて識別性評価試験を行った。識別性評価試験の概要は、次の通りである。すなわち、サンプルの後端側０．１ｍの位置にＬＥＤリングライト（キーエンス社製ＣＡ−ＤＲＷ３）を配置して端子電極の後端面を照らした上で、ＣＣＤカメラ（キーエンス社製ＣＶ−３０００）により端子電極の後端面を撮像し、所定の画素数からなる撮像画像を得る。そして、得られた撮像画像に対して二値化処理を施すことにより、識別体の外縁形状を特定するとともに、２００本のサンプルの全てにおいて特定された形状と予め入力した識別体の基準形状との形状合致率を求めた。ここで、形状合致率が８５％以上であったサンプルを合格として、２００本中における合格した本数の割合（合格率）を算出した。表１に、当該試験の試験結果を示す。尚、各サンプルともに、識別体の厚さを０．０３ｍｍとし、ねじ部のねじ径をＭ１４とし、工具係合部をＨＥＸ１６とした。
【００７７】
【表１】
2011150998.tif 000003
【００７８】
表１に示すように、識別体を塗布により形成した比較例に係るサンプル３は、合格率が９０％未満と比較的低く、識別性に劣ることが明らかとなった。これは、塗布により識別体を形成したことで、識別体のかすれ等が生じてしまい、その結果、識別体の形状特定が困難となってしまったためであると考えられる。
【００７９】
これに対して、導電性樹脂又は銅からなる厚さ０．０３ｍｍの識別体が接合されてなるサンプル１，２は、合格率が９０％を超え、優れた識別性を有することが分かった。これは、別途形成した識別体を端子電極に接合したことで、識別体のかすれ等の不具合が生じにくくなったためであると考えられる。
【００８０】
次いで、導電性樹脂からなるとともに、厚さを種々変更した識別体が接合されてなるスパークプラグのサンプルを各厚さごとに１０本ずつ作製し、各サンプルについて、上述の識別性評価試験を行った。尚、当該試験においては、１０本のサンプル全てにおいて、形状合致率が８５％以上となった場合に、識別性に優れるとして「○」の評価を下し、１０本のサンプルの全てにおいて、形状合致率が９０％以上であった場合に、識別性に極めて優れるとして「◎」の評価を下すこととした。一方で、１０本のサンプル中に、形状合致率が８５％未満となったサンプルがあった場合には、識別性に劣るとして「×」の評価を下すこととした（すなわち、上述の識別性評価試験よりも厳しい条件で評価を行った）。表２に、識別体の厚さと試験結果との関係を示す。尚、各サンプルともに、ねじ部のねじ径をＭ１４とし、工具係合部をＨＥＸ１６とした。また、識別体の外径を各サンプルともに０．３ｍｍとした。
【００８１】
【表２】
2011150998.tif 000004
【００８２】
表２に示すように、識別体の厚さを０．２ｍｍ未満としたサンプルは、識別性がやや不十分となってしまうことが明らかとなった。これは、識別体が比較的薄かったため、識別体の外縁形状を特定することが困難であったことによると考えられる。
【００８３】
一方で、識別体の厚さを０．２ｍｍ以上としたサンプルは、識別性に極めて優れることが分かった。これは、識別体が十分な厚さを有していたため、識別体の形状特定が比較的容易であったことに起因すると考えられる。また特に、識別体の厚さを０．３ｍｍ以上としたサンプルは、識別性に一層優れることが確認された。
【００８４】
次に、導電性樹脂からなるとともに、抵抗値を種々変更した識別体が接合されてなるスパークプラグのサンプルを作製し、各サンプルについて、着火性評価試験を行った。着火性評価試験の概要は、次の通りである。すなわち、各サンプルを、１．５Ｌ、４気筒ガソリンエンジンに取付けた上で、無負荷状態で２０００ｒｐｍにて動作させた。そして、空燃比（Ａ／Ｆ）を徐々に増大させていき（燃料を徐々に薄くしていき）、失火の発生したサイクルが１０００サイクル当たり１０サイクル以上となったときの空燃比を限界空燃比として特定した。そして、限界空燃比が１６以上となったサンプルは、着火性に優れるとして「○」の評価を下し、限界空燃比が１７以上となったサンプルは、着火性に極めて優れるとして「◎」の評価を下すこととした。一方で、限界空燃比が１６未満となったサンプルは、着火性に劣るとして「×」の評価を下すこととした。尚、限界空燃比が大きいサンプルほど、燃料が薄い状態でも失火が起きにくいものであり、着火性の面で優れるといえる。表３に、着火性評価試験の試験結果を示す。尚、各サンプルともに、ねじ部のねじ径をＭ１４、工具係合部をＨＥＸ１６とし、内部抵抗値（端子電極の後端から中心電極の先端までの抵抗値）を５ｋΩとした。
【００８５】
【表３】
2011150998.tif 000005
【００８６】
表３に示すように、識別体の抵抗値が１．５ｋΩを超えるサンプルは、着火性に劣ることが明らかとなった。これは、燃料が薄い環境下においては、火花放電に要する電圧（要求電圧）がより増大するところ、識別体の抵抗値が増大したことに伴い、要求電圧が当初から比較的高いものとなってしまい、その結果、より要求電圧が増大した環境下での火花放電が難しくなってしまったためであると考えられる。
【００８７】
一方で、識別体の抵抗値を１．５ｋΩ以下としたサンプルは、着火性に優れることが確認された。これは、識別体の抵抗値が比較的小さかったため、当初の要求電圧を低く抑えることができたためであると考えられる。また特に、識別体の抵抗値を１．０ｋΩ以下としたサンプルは、非常に優れた着火性を有することが分かった。
【００８８】
次いで、導電性樹脂からなるとともに、厚さを種々変更した識別体が加熱溶着されてなるスパークプラグのサンプルを作製し、各サンプルについて接着性評価試験を行った。接着性評価試験の概要は、次の通りである。すなわち、端子電極が１００℃になるようにサンプルを加熱した後、２５℃の水中にサンプルを投入することを５サイクルに亘って行った。そして、水中への５回目の投入の後、端子電極と識別体との断面を観察し、識別体の溶着面のうち端子電極からの剥離が生じていた部位の長さを測定するとともに、前記溶着面の長さに対する剥離部位の長さの割合（剥離割合）を算出した。ここで、剥離割合が０％以上２０％未満であったサンプルは、過酷な冷熱負荷が加えられた場合であっても、優れた接着性を有するとして「◎」の評価を下し、剥離割合が２０％以上４０％以下であったサンプルは、十分な接着性を有するとして「○」の評価を下すこととした。一方で、剥離割合が４０％を超えてしまったサンプルは、接着性に劣るとして「×」の評価を下すこととした。表４に、接着性評価試験の試験結果を示す。尚、各サンプルともに、ねじ部のねじ径をＭ１４とし、工具係合部をＨＥＸ１６とした。
【００８９】
【表４】
2011150998.tif 000006
【００９０】
表４に示すように、識別体の厚さが１．０ｍｍを超えるサンプルは、識別体の剥離が生じやすいことが分かった。これは、識別体が過度に厚かったため、熱負荷が加えられた際に大きく膨張してしまい、その結果、識別体と端子電極との間で大きな応力が生じてしまったためであると考えられる。
【００９１】
これに対して、識別体の厚さを１．０ｍｍ以下としたサンプルは、識別体の剥離が生じにくいことが明らかとなった。これは、識別体を比較的薄く形成したことで、熱負荷が加えられた際の膨張量を極力抑制することができ、結果として、識別体と端子電極との間で生じる応力を低減できたことに起因すると考えられる。また特に、識別体の厚さを０．７５ｍｍ以下としたサンプルは、非常に優れた接着性を有することが確認された。
【００９２】
次に、識別体の大きさ（面積）を種々変更することで、軸線に沿って端子電極の後端面と識別体とを投影した投影面における、端子電極の後端面が投影されてなる領域の面積Ｓ１（ｍｍ2）に対する、識別体が投影されてなる領域の面積をＳ２（ｍｍ2）の割合（Ｓ２／Ｓ１）を変更したスパークプラグのサンプルを２００本ずつ作製し、各サンプルについて上述の識別性評価試験を行った。尚、当該試験においては、前記形状合致率が８５％以上のサンプルを合格とし、２００本中における合格となった本数の割合（合格率）を算出した。そして、合格率が９８％以上となったサンプルは、極めて優れた識別性を有するとして「◎」の評価を下し、合格率が９５％以上９８％未満となったサンプルは、十分な識別性を有するとして「○」の評価を下すこととした。一方で、合格率が９５％未満となったサンプルは、識別性が若干劣るとして「△」の評価を下すこととした。表５に、当該試験の試験結果を示す。尚、各サンプルともに、ねじ部のねじ径をＭ１４とし、工具係合部をＨＥＸ１６とした。また、端子電極の後端面の面積を１９．５ｍｍ2とした。
【００９３】
【表５】
2011150998.tif 000007
【００９４】
表５に示すように、Ｓ２／Ｓ１を０．２以上１．０以下としたサンプルは、特に識別性に優れていることが明らかとなった。これは、端子電極の後端面の面積に対して識別体が十分に大きな面積を有していたため、撮像画像内において識別体が十分な大きさを有することになったためであると考えられる。
【００９５】
また、Ｓ２／Ｓ１を０．４以上０．７以下としたサンプルは、極めて優れた識別性を有することが分かった。これは、端子電極の後端面に対する識別体の面積がより大きくされたことに加えて、Ｓ２／Ｓ１を０．７以下としたことで、端子電極の外縁と識別体の外縁との間の距離がある程度確保され、その結果、識別体の形状特定がより容易になったためであると考えられる。
【００９６】
尚、上記試験においては、Ｓ１の値を一定とした上でＳ２の値を種々変更していたが、撮像画像の画素数を一定とし、また、撮像画像中に占める端子電極の後端面の面積割合を同様の条件とすれば、Ｓ２の値を一定とした上でＳ１の値を種々変更した場合であっても、上記試験と同様の結果が得られると考えられる。
【００９７】
次いで、識別体の硬度が、端子電極の後端面に対する識別体の接合性に与える影響を確認すべく、所定のスパークプラグのサンプルＡ，Ｂ，Ｃを作製するとともに、各サンプルについて端子電極と識別体との断面を観察し、識別体の接合面のうち端子電極に接合されていない部位の長さを測定した。そして、前記接合面の長さに対する非接合部位の長さの割合（非接合割合）を算出した。ここで、非接合割合が０％以上２０％未満となったサンプルは、優れた接合性を有するとして「◎」の評価を下し、非接合割合が２０％以上４０％以下となったサンプルは、十分な接合性を有するとして「○」の評価を下すこととした。一方で、非接合割合が４０％を超えたサンプルは、接合性に劣るとして「×」の評価を下すこととした。表６に、当該試験の試験結果を示す（表６中の「−」は、その硬度を有する識別体の製造が困難であったことから、試験を行わなかったことを意味する）。
【００９８】
尚、サンプルＡは、後端面の中央部にφ２．５ｍｍ、深さ０．１ｍｍの窪みを設けた端子電極に対して、硬度を種々変更した銅製の識別体を抵抗溶接（加重５００Ｎ、電流値１．５ｋＡ）により接合してなるものである。また、サンプルＢは、前記同様の窪みを設けた端子電極に、硬度を種々変更した導電性樹脂製の識別体を熱溶着（加重１００Ｎ、加熱温度１５０℃）により接合してなるものである。さらに、サンプルＣは、前記同様の窪みを設けた端子電極に、硬度を種々変更した導電性ゴム製の識別体を熱溶着（加重１００Ｎ、加熱温度１５０℃）により接合してなるものである。また、各サンプルともに、ねじ部のねじ径をＭ１４、工具係合部をＨＥＸ１６とし、識別体の厚さを０．３ｍｍとした。
【００９９】
【表６】
2011150998.tif 000008
【０１００】
表６に示すように、硬度がビッカース硬度で１５０Ｈｖを超えていたサンプルは、接合性に劣ることが確認された。これは、硬度が高すぎたため、識別体が変形しにくく、その結果、端子電極の後端面に倣うようにして識別体を変形させることが非常に困難であったことによると考えられる。
【０１０１】
これに対して、硬度を１５０Ｈｖ以下としたサンプルは、十分な接合性を有することが明らかとなった。また特に、硬度を１００Ｈｖ以下とすることで、優れた接合性が実現できることが分かった。これは、硬度を比較的低くしたことで、識別体が変形しやすくなったためであると考えられる。
【０１０２】
次に、識別体の背面と側面との間に湾曲面部を設けるとともに、当該湾曲面部の曲率半径を種々変更したスパークプラグのサンプルを２００本ずつ作製し、各サンプルについて上述の識別性評価試験を行った。尚、当該試験においては、形状合致率が８５％以上のサンプルを合格とし、２００本中における合格となった本数の割合（合格率）を算出した。そして、合格率が９８％以上となったサンプルは、極めて優れた識別性を有するとして「◎」の評価を下し、合格率が９８％未満となったサンプルは、識別性が比較的劣るとして「△」の評価を下すこととした。表７に、当該試験の試験結果を示す。尚、各サンプルともに、ねじ部のねじ径をＭ１４とし、工具係合部をＨＥＸ１６とした。また、識別体は導電性樹脂により形成するとともに、その厚さを１．０ｍｍとした。
【０１０３】
【表７】
2011150998.tif 000009
【０１０４】
表７に示すように、曲率半径を０．３ｍｍ以下としたサンプルは、極めて優れた識別性を有することが明らかとなった。これは、曲率半径を小さくしたことで、撮像画像中における識別体と端子電極との間の境界が機械的手段により認識しやすいものとなり、その結果、識別体の形状特定が一層容易になったためであると考えられる。
【０１０５】
以上、上記各試験の結果を勘案して、識別体の識別性を向上させるべく、識別体を塗布等により設けることなく、別途形成した識別体を端子電極に接合することで設け、また、識別体の厚さを０．０３ｍｍ以上とすることが好ましいといえる。
【０１０６】
さらに、識別性の更なる向上を図るためには、識別体の厚さを０．２ｍｍ以上としたり、Ｓ２／Ｓ１を０．２以上１．０以下としたりすることがより好ましいといえる。また、識別体の厚さを０．３ｍｍ以上としたり、Ｓ２／Ｓ１を０．４以上０．７以下としたり、湾曲面部の曲率半径を０．３ｍｍ以下（識別体の背面と側面とが直交する場合も含む）としたりすることがより一層好ましいといえる。
【０１０７】
加えて、着火性の低下をより確実に防止するために、識別体の抵抗値を１．５ｋΩ以下にすることが好ましく、１．０ｋΩ以下にすることがより好ましいといえる。
【０１０８】
併せて、端子電極に対する識別体の接合性を向上させるべく、識別体の厚さを１．０ｍｍ以下としたり、識別体の硬度をビッカース硬度で１５０Ｈｖ以下としたりすることが好ましいといえる。
【０１０９】
尚、上記実施形態の記載内容に限定されず、例えば次のように実施してもよい。勿論、以下において例示しない他の応用例、変更例も当然可能である。
【０１１０】
（ａ）上記実施形態において、識別体３１（４１）は円板状をなしているが、識別体３１（４１）の形状はこれに限定されるものではない。従って、例えば、図５（ａ）に示すように、識別体５１を矢印形状に形成することとしてもよいし、図５（ｂ），（ｃ）に示すように、識別体５２，５３を星形状や十字形状に形成することとしてもよい。また、図５（ｄ）に示すように、識別体５４が文字や記号であってもよい。
【０１１１】
（ｂ）上記実施形態では、端子電極６の後端面６Ｂ、及び、識別体３１の接合面が平坦状をなしているが、図６（ａ）に示すように、識別体７１に凸状の係合部７１Ｅを設けるとともに、端子電極６１に凹状の被係合部６１Ｈを設け、前記係合部７１Ｅを前記被係合部６１Ｈに係合することにより、端子電極６１に対する識別体７１の位置合わせを行った上で、識別体７１を接合することとしてもよい。この場合には、識別体７１を端子電極６１の所望の位置に対してより容易に、かつ、より精度よく接合することができる。尚、図６（ｂ）に示すように、識別体７２に凹状の係合部７２Ｅを設けるとともに、端子電極６２に凸状の被係合部６２Ｈを設けることとしてもよい。また、図６（ｃ）に示すように、凹状の係合部７３Ｅが接合面側から背面側へと貫通するように識別体７３を構成するとともに、前記係合部７３Ｅに挿入可能な凸状の被係合部６３Ｈを有するように端子電極６３を構成することとしてもよい。尚、一般に端子電極の後端面は若干ながら凹面状に形成されるため、当該凹面状の後端面に合わせて識別体の接合面を凸面状に形成することとしてもよい。
【０１１２】
（ｃ）上記実施形態では、端子電極６に１つの識別体３１（４１）が接合されているが、図７（ａ）に示すように、端子電極６の後端面６Ｂに複数の識別体８１，８２を並べて接合することとしてもよい。また、図７（ｂ）に示すように、端子電極６の後端面に複数の識別体９１，９２，９３を重ねて接合することとしてもよい。この場合には、識別体から得られる情報量をより容易に増大させることができる。また、塗布により識別体を形成する場合と比較して、識別体をより複雑な形状に形成することができ、また、その形成をより容易に行うことができる。尚、識別体を重ねて設ける場合には、接合性の面を鑑みて、重ねられた識別体全体の厚さを１．０ｍｍ以下とすることが好ましい。
【０１１３】
（ｄ）スパークプラグ１におけるねじ部１５のねじ径については特に限定されるものではないが、主体金具３の小径化等により、ねじ部１５のねじ径が比較的小径（例えば、Ｍ１２以下）とされたスパークプラグに対して、本発明はより有意に作用する。すなわち、ねじ部１５の小径化に伴って、端子電極６も小径化され得るところ、小径化された端子電極６の後端面の面積は非常に小さなものとなり、識別体もより小さなものとせざるを得ない。この場合において、塗布により識別体を形成すると、塗料のかすれが微小なものであっても識別体の形状の乱れが相対的に大きなものとなり、識別性が大きく低下してしまうおそれがある。これに対して、塗料のかすれ等が生じない本発明によれば、識別性の大幅な低下といった事態を効果的に抑制することができる。換言すれば、本発明は、ねじ部１５のねじ径が比較的小さく、端子電極６の後端面の面積が比較的小さいものにおいて特に有意である。
【０１１４】
（ｅ）上記実施形態では、主体金具３の先端部２６に、接地電極２７が接合される場合について具体化しているが、主体金具の一部（又は、主体金具に予め溶接してある先端金具の一部）を削り出すようにして接地電極を形成する場合についても適用可能である（例えば、特開２００６−２３６９０６号公報等）。
【０１１５】
（ｆ）上記実施形態では、工具係合部１９は断面六角形状とされているが、工具係合部２３の形状に関しては、このような形状に限定されるものではない。例えば、Ｂｉ−ＨＥＸ（変形１２角）形状〔ＩＳＯ２２９７７：２００５（Ｅ）〕等とされていてもよい。
【符号の説明】
【０１１６】
１…スパークプラグ
２…絶縁碍子（絶縁体）
４…軸孔
６…端子電極
６Ｂ…（端子電極の）後端面
３１…識別体
３１Ｗ…湾曲面部
６１Ｈ，６２Ｈ，６３Ｈ…被係合部
７１Ｅ，７２Ｅ，７３Ｅ…係合部
ＣＬ１…軸線
【図１】
2011150998.tif 000010
【図２】
2011150998.tif 000011
【図３】
2011150998.tif 000012
【図４】
2011150998.tif 000013
【図５】
2011150998.tif 000014
【図６】
2011150998.tif 000015
【図７】
2011150998.tif 000016